(57)【要約】  本発明は、粗浮遊物が少なく余剰汚泥比率の大きい汚泥に対して、凝集脱水性能に優れる汚泥の脱水方法を提供する。下水汚泥の脱水方法であって、該下水汚泥が下水処理により生じる初沈汚泥、余剰汚泥、又は初沈汚泥と余剰汚泥の混合汚泥であり、かつ浮遊物質（ＳＳ）に対する粗浮遊物（ＣＦ）の比率が１５質量％以下の汚泥であり、該下水汚泥に、ポリアミジンを使用することなく、全構成単量体単位中にアクリロイル基を有するカチオン性単量体を６５モル％以上有する重合体を含むカチオン性高分子凝集剤を添加した後、脱水することを特徴とする下水汚泥の脱水方法に関する。【特許請求の範囲】
【請求項１】
下水汚泥の脱水方法であって、該下水汚泥が下水処理により生じる初沈汚泥、余剰汚泥、又は初沈汚泥と余剰汚泥の混合汚泥であり、かつ浮遊物質（ＳＳ）に対する粗浮遊物（ＣＦ）の比率が１５質量％以下の汚泥であり、該下水汚泥に、ポリアミジンを使用することなく、全構成単量体単位中にアクリロイル基を有するカチオン性単量体を６５モル％以上有する重合体を含むカチオン性高分子凝集剤を添加した後、脱水することを特徴とする汚泥の脱水方法。
【請求項２】
前記汚泥が余剰汚泥と初沈汚泥の混合汚泥である請求項１に記載の下水汚泥の脱水方法。
【請求項３】
前記汚泥中の強熱減量（ＶＴＳ）が７０％ＴＳ（ＴＳは蒸発残留物）以上である請求項１又は請求項２に記載の下水汚泥の脱水方法。
【請求項４】
前記下水汚泥のカチオン要求量を測定し、この結果に応じて前記カチオン性高分子凝集剤を添加する請求項１〜請求項３のいずれかに記載の下水汚泥の脱水方法。
【請求項５】
前記カチオン性高分子凝集剤を、下水汚泥中の蒸発残留物（ＴＳ）に対して０．０５〜５質量％添加する請求項４に記載の下水汚泥の脱水方法。
【請求項６】
前記カチオン性高分子凝集剤が、（１）[1]カチオン性単量体としてジアルキルアミノアルキルアクリレートの３級塩又は４級塩、及びノニオン性単量体としてアクリルアミドからなる共重合体、及び[2]カチオン性単量体としてジアルキルアミノアルキルアクリレートの３級塩又は４級塩とジアルキルアミノアルキルメタクリレートの３級塩又は４級塩、及びノニオン性単量体としてアクリルアミドからなる共重合体、からなる群より選ばれるカチオン性重合体、或いは、（２）[1]カチオン性単量体としてジアルキルアミノアルキルアクリレートの３級塩又は４級塩、アニオン性単量体としてアクリル酸塩、及びノニオン性単量体としてアクリルアミドからなる共重合体、及び[2]カチオン性単量体としてジアルキルアミノアルキルアクリレートの３級塩又は４級塩とジアルキルアミノアルキルメタクリレートの３級塩又は４級塩、アニオン性単量体としてアクリル酸塩、及びノニオン性単量体としてアクリルアミドからなる共重合体、からなる群より選ばれる両性重合体である請求項１〜請求項５のいずれかに記載の下水汚泥の脱水方法。
【発明の詳細な説明】
【技術分野】
【０００１】
本発明は、凝集力及び脱水性に優れ、濾過速度が速く、優れたフロックを得ることができるという各種凝集脱水性能に優れる下水汚泥の脱水方法に関するものである。
【背景技術】
【０００２】
従来、汚泥の脱水処理には、カチオン性高分子凝集剤が単独で使用されているが、近年、汚泥発生量の増加及び汚泥性状の悪化により、従来のカチオン性高分子凝集剤では、汚泥の処理量に限界があることや、脱水ケーキ含水率、濾過速度及びケーキのろ布からの剥離性等の点で処理状態は必ずしも満足できるものではなく、これらの点を改善することが要求されている。【０００３】
脱水処理後の汚泥ケーキは、埋め立てや焼却処分されるが、汚泥ケーキ中の含水率を１％低下させることで、焼却で使用する燃料の１０％程度をコストダウンすることができるため、汚泥ケーキ中の含水率を低下させることは重要である。【０００４】
従来のカチオン性高分子凝集剤のこれら欠点を改良するために、種々の両性高分子凝集剤やこれを使用した脱水方法が種々提案されている。【０００５】
例えば、（１）無機汚泥を含まない無機凝集剤を添加したｐＨが５〜８の有機質汚泥に、特定イオン当量のカチオンリッチ両性高分子凝集剤を添加する汚泥の脱水方法（特許文献１参照）、（２）ｐＨが５〜８の有機質汚泥に、アクリレート系カチオン性高分子凝集剤と両性高分子凝集剤を併用する汚泥の脱水方法（特許文献２参照）、（３）汚泥に無機凝集剤を添加しｐＨを５未満に設定し、特定組成のアニオンリッチ両性高分子凝集剤を添加する脱水方法（特許文献３）及び（４）排水に無機凝集剤、アニオン性高分子凝集剤及びカチオンリッチ両性高分子凝集剤を順次添加する有機性排水の処理方法（特許文献４参照）等が知られている。
【特許文献１】特公平５−５６１９９号公報（特許請求の範囲）
【特許文献２】特許２９３３６２７号公報（特許請求の範囲）
【特許文献３】特公平６−２３９号公報（特許請求の範囲）
【特許文献４】特開平６−１３４２１３号公報（特許請求の範囲）
【発明の開示】
【発明が解決しようとする課題】
【０００６】
しかしながら、前記（１）〜（４）の脱水方法は、それなりに特長を有するものではあるが、最近の廃水の難脱水化傾向に対して、必ずしも有効的な方法とは言い難いものであった。【０００７】
例えば、下水処理で生じる余剰汚泥比率の高い汚泥は、カチオン要求量が高いため、従来の高分子凝集剤や汚泥脱水方法では対応できない場合があった。特に、浮遊物質（ＳＳ）に対する粗浮遊物（ＣＦ）の比率が１５重量％以下の下水汚泥を脱水する場合には、従来の高分子凝集剤や汚泥脱水方法では対応できない場合があった。【０００８】
又、汚泥脱水処理においてポリアミジンが使用されることがあるが、この場合、脱水処理中に発泡の問題を有するものであり、又、処理で使用するポリアミジンは多量に使用する必要があり、ポリアミジンは高価であるため、経済的にも好ましくはなかった。【０００９】
そこで、本発明は、上記のような粗浮遊物分が少なく余剰汚泥比率の大きい汚泥に対して、ポリアミジンを用いずに優れた凝集脱水性能を有する汚泥脱水方法を提供することを目的とする。
【課題を解決するための手段】
【００１０】
本発明者は、上記の課題を解決するため鋭意研究を行った結果、下水処理により生じる初沈汚泥、余剰汚泥、又は余剰汚泥と初沈汚泥の混合汚泥であって、浮遊物質（ＳＳ）に対する粗浮遊物（ＣＦ）の比率が１５質量％以下である汚泥に、ポリアミジンを使用することなく、全構成単量体単位中にアクリロイル基を有するカチオン性単量体を６５モル％以上有する重合体を含むカチオン性高分子凝集剤を添加した後、脱水することにより、優れた凝集脱水性能が達成できることを見出した。かかる知見に基づき、さらに検討を重ねて本発明を完成するに至った。【００１１】
即ち、本発明は、以下の下水汚泥の脱水方法を提供する。【００１２】
項１．  下水汚泥の脱水方法であって、該下水汚泥が下水処理により生じる初沈汚泥、余剰汚泥、又は初沈汚泥と余剰汚泥の混合汚泥であり、かつ浮遊物質（ＳＳ）に対する粗浮遊物（ＣＦ）の比率が１５質量％以下の汚泥であり、該下水汚泥に、ポリアミジンを使用することなく、全構成単量体単位中にアクリロイル基を有するカチオン性単量体を６５モル％以上有する重合体を含むカチオン性高分子凝集剤を添加した後、脱水することを特徴とする下水汚泥の脱水方法。【００１３】
項２．  前記汚泥が余剰汚泥と初沈汚泥の混合汚泥である項１に記載の下水汚泥の脱水方法。【００１４】
項３．  前記汚泥中の強熱減量（ＶＴＳ）が７０％ＴＳ（ＴＳは蒸発残留物）以上である項１又は項２に記載の下水汚泥の脱水方法。【００１５】
項４．  前記下水汚泥のカチオン要求量を測定し、この結果に応じて前記カチオン性高分子凝集剤を添加する項１〜項３のいずれかに記載の下水汚泥の脱水方法。【００１６】
項５．  前記カチオン性高分子凝集剤を、下水汚泥中の蒸発残留物（ＴＳ）に対して０．０５〜５質量％添加する項４に記載の下水汚泥の脱水方法。【００１７】
項６．  前記カチオン性高分子凝集剤が、（１）[1]カチオン性単量体としてジアルキルアミノアルキルアクリレートの３級塩又は４級塩、及びノニオン性単量体としてアクリルアミドからなる共重合体、及び[2]カチオン性単量体としてジアルキルアミノアルキルアクリレートの３級塩又は４級塩とジアルキルアミノアルキルメタクリレートの３級塩又は４級塩、及びノニオン性単量体としてアクリルアミドからなる共重合体、からなる群より選ばれるカチオン性重合体、或いは、（２）[1]カチオン性単量体としてジアルキルアミノアルキルアクリレートの３級塩又は４級塩、アニオン性単量体としてアクリル酸塩、及びノニオン性単量体としてアクリルアミドからなる共重合体、及び[2]カチオン性単量体としてジアルキルアミノアルキルアクリレートの３級塩又は４級塩とジアルキルアミノアルキルメタクリレートの３級塩又は４級塩、アニオン性単量体としてアクリル酸塩、及びノニオン性単量体としてアクリルアミドからなる共重合体、からなる群より選ばれる両性重合体である項１〜項５のいずれかに記載の下水汚泥の脱水方法。【００１８】
尚、本明細書においては、アクリレート又はメタクリレートを（メタ）アクリレートと表し、アクリルアミド又はメタクリルアミドを（メタ）アクリルアミドと表し、アクリル酸又はメタクリル酸を（メタ）アクリル酸と表し、アクリロニトリル又はメタクリロニトリルを（メタ）アクリロニトリルと表す。
【発明の効果】
【００１９】
本発明の汚泥脱水方法によれば、粗浮遊物分が少なく余剰汚泥比率の大きい汚泥に対して、ポリアミジンを用いずに優れた凝集脱水性能を発揮する。また、脱水後のろ液の清澄性が高いという特徴も有している。
【発明を実施するための最良の形態】
【００２０】
以下、本発明を詳述する。
１．カチオン性高分子凝集剤
本発明で使用するカチオン性高分子凝集剤（以下、単に「高分子凝集剤」という）は、全構成単量体単位中にアクリロイル基を有するカチオン性単量体を６５モル％以上有する重合体（以下、単に「重合体」という）を含むものである。当該重合体としては、さらにアクリロイル基を有するカチオン性単量体を８０〜１００モル％有するものが好ましい。かかる範囲であれば、対浮遊物質（ＳＳ）比率が１５重量％以下の粗浮遊物分（ＣＦ）を含む下水汚泥（下水処理により生じる初沈汚泥、余剰汚泥、又は初沈汚泥と余剰汚泥の混合汚泥）の脱水処理において、優れた凝集性及び脱水性を発揮する。【００２１】
重合体としては、アクリロイル基を有するカチオン性単量体単位を必須構成単量体単位とし、必要に応じノニオン性単量体単位を含むカチオン性重合体が挙げられる。或いは、カチオン性単量体単位及びアニオン性単量体単位を含み、必要に応じノニオン性単量体単位を有する両性重合体が挙げられる。これらの重合体は、１種又は２種以上の混合物を用いても良い。【００２２】
アクリロイル基を有するカチオン性単量体としては、アクリロイル基を有するカチオン性ビニル単量体が好ましく、具体的にはジメチルアミノエチルアクリレート、ジエチルアミノエチルアクリレート及びジエチルアミノ−２−ヒドロキシプロピルアクリレート等のジアルキルアミノアルキルアクリレートの塩酸塩及び硫酸塩等の３級塩；ジアルキルアミノアルキルアクリレートの塩化メチル付加物等のハロゲン化アルキル付加物及び塩化ベンジル付加物等のハロゲン化アラルキル付加物等の４級塩；Ｎ，Ｎ−ジメチルアミノプロピルアクリルアミド等のジアルキルアミノアルキルアクリルアミド等の塩酸塩及び硫酸塩等の３級塩；ジアルキルアミノアルキルアクリルアミドの塩化メチル付加物等のハロゲン化アルキル付加物及び塩化ベンジル付加物等のハロゲン化アラルキル付加物等の４級塩等が挙げられる。【００２３】
上記アクリロイル基を有するカチオン性単量体に加えて、必要に応じて本発明の効果を損なわない範囲内で、メタクリロイル基を有するカチオン性単量体を併用することができる。メタクリロイル基を有するカチオン性単量体としては、メタクリロイル基を有するカチオン性ビニル単量体が好ましく、ジメチルアミノエチルメタクリレート、ジエチルアミノエチルメタクリレート及びジエチルアミノ−２−ヒドロキシプロピルメタクリレート等のジアルキルアミノアルキルメタクリレートの塩酸塩及び硫酸塩等の３級塩；ジアルキルアミノアルキルメタクリレートの塩化メチル付加物等のハロゲン化アルキル付加物及び塩化ベンジル付加物等のハロゲン化アラルキル付加物等の４級塩；Ｎ，Ｎ−ジメチルアミノプロピルメタクリルアミド等のジアルキルアミノアルキルメタクリルアミド等の塩酸塩及び硫酸塩等の３級塩；ジアルキルアミノアルキルメタクリルアミドの塩化メチル付加物等のハロゲン化アルキル付加物及び塩化ベンジル付加物等のハロゲン化アラルキル付加物等の４級塩等が挙げられる。【００２４】
アニオン性単量体としては、アニオン性ビニル単量体が好ましく、具体的には（メタ）アクリル酸及びこのナトリウム塩等のアルカリ金属塩又はアンモニウム塩；マレイン酸等及びそれらのアルカリ金属塩；アクリルアミド−２−メチルプロパンスルホン酸等のアクリルアミドアルキルアルカンスルホン酸及びこのアルカリ金属塩又はアンモニウム塩；並びにビニルスルホン酸及びこのアルカリ金属塩又はアンモニウム塩等が挙げられる。【００２５】
ノニオン性単量体としては、ノニオン性ビニル単量体が好ましく、具体的には（メタ）アクリルアミド、ジメチルアミノエチル（メタ）アクリレート等のジアルキルアミノアルキル（メタ）アクリレート、ジアルキルアミノプロピル（メタ）アクリルアミド等のジアルキルアミノアルキル（メタ）アクリルアミド、スチレン、アクリロニトリル、酢酸ビニル、アルキル(メタ)アクリレート、アルコキシアルキル（メタ）アクリレート、ビニルピリジン、ビニルイミダノール及びアリルアミン等を挙げることができる。これらの中でも、（メタ）アクリルアミドが好ましい。【００２６】
又、エチレン性不飽和基を有するアルキレンオキサイドオリゴマーの存在下に、前記した単量体を重合したものも使用できる。【００２７】
いずれの単量体も、単独又は２種以上を使用することができる。【００２８】
本発明における好ましい単量体の組合せとしては、カチオン性重合体の場合は、[1]カチオン性単量体としてジアルキルアミノアルキルアクリレートの３級塩又は４級塩、及びノニオン性単量体としてアクリルアミドからなる共重合体、及び[2] カチオン性単量体としてジアルキルアミノアルキルアクリレートの３級塩又は４級塩とジアルキルアミノアルキルメタクリレートの３級塩又は４級塩、及びノニオン性単量体としてアクリルアミドからなる共重合体が挙げられる。【００２９】
又、両性重合体の場合は、[1]カチオン性単量体としてジアルキルアミノアルキルアクリレートの３級塩又は４級塩、アニオン性単量体としてアクリル酸塩、及びノニオン性単量体としてアクリルアミドからなる共重合体、及び[2]カチオン性単量体としてジアルキルアミノアルキルアクリレートの３級塩又は４級塩とジアルキルアミノアルキルメタクリレートの３級塩又は４級塩、アニオン性単量体としてアクリル酸塩、及びノニオン性単量体としてアクリルアミドからなる共重合体がある。【００３０】
前記両性重合体におけるカチオン性単量体単位及びアニオン性単量体単位の共重合割合の割合としては、目的に応じて適宜設定すれば良く、カチオン性単量体単位及びアニオン性単量体単位の合計量を基準として、カチオン性単量体単位が７０〜９５モル％及びアニオン性単量体単位が５〜３０モル％であることが好ましい。ノニオン性単量体単位としては全構成単量体単位を基準として、５モル％以下が好ましい。【００３１】
本発明における重合体は、分子量の指標である０．５％塩粘度が１０〜１２０ｍＰａ・ｓのものが好ましく、安定した脱水処理を達成するためには、１５〜９０ｍＰａ・ｓがより好ましい。なお、本発明において０．５％塩粘度とは、４％塩化ナトリウム水溶液に重合体を０．５％溶解した試料を２５℃で、Ｂ型粘度計にて、ローターＮｏ．１又は２を用いて、６０ｒｐｍで測定した値をいう。【００３２】
重合体の製造方法については特に制限はなく、前記した単量体を使用して、一般的な重合方法を採用することができる。例えば、水溶液重合であれば、重合開始剤として過硫酸カリウム、過硫酸アンモニウム、２,２'−アゾビス（２−アミジノプロパン）二塩酸塩や、レドックス系の重合開始剤等を用いて、熱ラジカル重合を行う方法や、アゾ系化合物、ベンゾイン及びアセトフェノン型の光重合開始剤を用いて紫外線照射により光ラジカル重合を行うこともできる。又、逆相のエマルション重合であれば、前記重合開始剤以外に、アゾビスイソブチロニトリルや過酸化ベンゾイル等の水不溶性開始剤を用いて重合を行っても良い。【００３３】
水溶液重合の場合には、得られたゲル状の重合体は、その後、公知の方法で切断・細断する。細断した重合体は、バンド式乾燥機、回転式乾燥機、遠赤外線式乾燥機及び振動流動式乾燥機等の乾燥機を使用し、温度６０〜１５０℃程度で乾燥し、ロール式粉砕機等で粉砕して粉末状の重合体とされ、粒度調整される。【００３４】
逆相エマルション重合の場合には、水で希釈、転相させて水中油型エマルションとして使用する。【００３５】
本発明の高分子凝集剤としては、粉末状品のものでも逆相エマルション品のものでも使用できる。【００３６】
本発明の高分子凝集剤では、前記重合体に加え、硫酸水素ナトリウム、硫酸ナトリウム及びスルファミン酸等、脱水処理に悪影響がでないかぎり公知の添加剤と混合して使用しても良い。
２．下水汚泥の脱水方法
本発明は、所定の下水汚泥に、ポリアミジンを使用することなく、上記所定の高分子凝集剤を添加した後、脱水することを特徴とする汚泥の脱水方法に関するものである。【００３７】
本発明の対象汚泥は、下水処理により生じる初沈汚泥、余剰汚泥、及び余剰汚泥と初沈汚泥の混合汚泥から選ばれる下水汚泥であり、かつ粗浮遊物分が少ない汚泥である。具体的には、浮遊物質（ＳＳ）に対する粗浮遊物（ＣＦ）の比率が１５質量％以下の汚泥、好ましくは５〜１０質量％の汚泥である。特に、余剰比率が高い混合汚泥が挙げられ、具体的には、余剰比率が５ＳＳ％以上、好ましくは５〜４０ＳＳ％の汚泥が挙げられる。【００３８】
本発明における粗浮遊物とは、汚泥を目開き０．０７４ｍｍ（２００メッシュ）のふるいで篩分した際のふるい上固形物の強熱減量を、浮遊物質（ＳＳ）に対する重量分率で表したもの（％ＳＳ）をいう。【００３９】
なお、初沈汚泥とは、最初沈殿池に流入した下水中に含まれる固形分のうち水よりも比重の重いものが沈殿濃縮した汚泥を意味し、余剰汚泥とは、最初沈殿処理された下水を好気的な生物処理することにより生じた汚泥を意味する。【００４０】
本発明の汚泥脱水方法では、ポリアミジンを使用しないため、脱水処理時の発泡の問題もないものである。【００４１】
本発明においては、下水汚泥中のカチオン要求量を測定し、この結果に応じて高分子凝集剤を添加する方法が、効率的にしかも無駄なく高分子凝集剤を添加することができるため好ましい。下水汚泥中のカチオン要求量は０．０５〜０．９ｍｅｑ／ｇ−ＴＳが好ましく、より好ましくは０．２０〜０．８５ｍｅｑ／ｇ−ＴＳであれば容易に処理が可能である。なお、カチオン要求量とは、特開２０００−２５８４０７号公報に記載された公知の光ラベル化カチオン性高分子を用いて測定した値である。【００４２】
本発明の汚泥脱水方法としては、下水汚泥中の強熱減量（ＶＴＳ）が７０％ＴＳ以上、更に７０〜８５％ＴＳ程度である汚泥により好ましく適用できるものである。強熱減量とは、汚泥の蒸発残留物を６００℃に灰化して減少した量を表し、汚泥固形分中の有機物量の指標となる。【００４３】
本発明の凝集剤を使用する脱水方法は、具体的には、汚泥に凝集剤を添加した後、これにより汚泥フロックを形成させるものである。フロックの形成方法は、公知の方法に従えば良い。【００４４】
本発明においては、前記高分子凝集剤の他、必要に要に応じて、他の凝集剤、例えば無機凝集剤、アニオン性高分子凝集剤等の他の凝集剤を併用することができる。他の凝集剤の使用量は、全凝集剤に対して１０００質量％以下、好ましくは１００質量％以下である。【００４５】
無機凝集剤としては、硫酸アルミニウム、ポリ塩化アルミニウム、塩化第二鉄及び硫酸第一鉄及びポリ硫酸鉄等を例示できる。【００４６】
無機凝集剤を添加した場合においては、ｐＨを４〜８とすることが、より効果的に汚泥の処理を行うことができるため好ましい。【００４７】
ｐＨの調整方法としては、無機凝集剤を添加した後、当該ｐＨ値を満たす場合は、特にｐＨ調整の必要はないが、本発明で限定する範囲を満たさない場合は、酸又はアルカリを添加して調整する。【００４８】
酸としては、塩酸、硫酸、酢酸及びスルファミン酸等を挙げることができる。又、アルカリとしては、苛性ソーダ、苛性カリ、消石灰及びアンモニア等が挙げられる。【００４９】
他の凝集剤の１つであるアニオン性高分子凝集剤としては、前記したアニオン性単量体の単独重合体及び前記したアニオン性単量体及びノニオン性単量体の共重合体等を挙げることができる。【００５０】
高分子凝集剤の汚泥に対する添加割合としては、汚泥の蒸発残留物（ＴＳ）に対して０．０５〜５．０質量％、好ましくは０．３〜３．０質量％、さらに好ましくは０．５〜２．５質量％である。高分子凝集剤とその他の高分子凝集剤を併用する場合は、全高分子凝集剤の合計量が前記添加割合を満たすことが好ましい。【００５１】
汚泥脱水剤、その他凝集剤の添加量、攪拌速度、攪拌時間等は、従来行われている脱水条件に従えば良い。【００５２】
このようにして形成したフロックは、公知の手段を用いて脱水し、脱水ケーキとする。【００５３】
脱水装置としては、スクリュープレス型脱水機、ベルトプレス型脱水機、フィルタープレス型脱水機及びスクリューデカンター等を例示することが出来る。
【実施例】
【００５４】
以下に、実施例及び比較例を挙げ、本発明をより具体的に説明する。なお、以下において「％」とは特に断りのない限り「質量％」を意味する。【００５５】
高分子凝集剤としては、粉末状の重合体である、下記表１に示すジメチルアミノエチルアクリレート塩化メチル付加物とアクリルアミドの共重合体（以下、「ＤＡＡ系」という）、及びジメチルアミノエチルメタクリレート塩化メチル付加物の単独重合体（以下、「ＤＭＡ系」という）を使用した。
［製造例Ａ］
ジメチルアミノエチルアクリレート塩化メチル付加物（以下、「ＤＡＣ」という）の７９ｗｔ％水溶液、アクリルアミド（以下、「ＡＭ」という）の４０ｗｔ％水溶液およびイオン交換水を用い、単量体濃度がそれぞれ９５ｍｏｌ％、５ｍｏｌ％となり、かつ単量体の濃度が５０ｗｔ％、全量が４５０ｍｌになるように混合した。【００５６】
これを窒素気流で３０分以上脱気しつつ１５℃に調整した。２,２'−アゾビス（２−アミジノプロパン）二塩酸塩（以下、「Ｖ−５０」という）の１０ｗｔ％水溶液を全単量体に対して固形分換算で１０００ｐｐｍ、重亜硫酸ナトリウム（以下、「ＳＨＳ」という）の５％水溶液を全単量体に対して固形分換算で５．０ｐｐｍ添加した。【００５７】
照射強度が０．４ｍＷ／ｃｍ２となるように調整した紫外線照射装置に投入した。反応は１分以内に開始し、約７分後に最高温度に達した。最高温度到達後、２０分間照射を継続したのち、装置から取り出して放冷した。【００５８】
容器よりゲル状重合体を取り出し、ミートチョッパーに投入して裁断後、６０℃で１０時間乾燥した。冷却後、ミルで粉砕して粉末状高分子凝集剤を得た。
［製造例Ｂ〜Ｅ］
製造例ＡにおけるＤＡＣ及びＡＭの割合を以下に変更し、製造例Ａの方法にならって重合を行った。
・製造例Ｂ：ＤＡＣ；８５モル％、ＡＭ；１５モル％
・製造例Ｃ：ＤＡＣ；７０モル％、ＡＭ；３０モル％
・製造例Ｄ：ＤＡＣ；６０モル％、ＡＭ；４０モル％
・製造例Ｅ：ＤＡＣ；４５モル％、ＡＭ；５５モル％
得られた重合体を、製造例Ａと同様の方法に従い裁断、乾燥及び粉砕を行い、粉末状高分子凝集剤を得た。
［製造例Ｆ］
ジメチルアミノエチルメタクリレート塩化メチル付加物の７９ｗｔ％水溶液およびイオン交換水を用い、単量体濃度が７４ｗｔ％、全量が４５０ｍｌになるように混合した。これを窒素気流で３０分以上脱気しつつ１５℃に調整した。【００５９】
Ｖ−５０の１０ｗｔ％水溶液を全単量体に対して固形分換算で４００ｐｐｍ、ＳＨＳの１０％水溶液を全単量体に対して固形分換算で５．０ｐｐｍ添加した。【００６０】
得られた重合体を、製造例Ａと同様の方法に従い裁断、乾燥及び粉砕を行い、粉末状高分子凝集剤を得た。【００６１】
０．５％塩粘度は、４％塩化ナトリウム水溶液に重合体を０．５％溶解した試料を２５℃で、Ｂ型粘度計にて、ローターＮｏ．１又は２を用いて、６０ｒｐｍで測定した。【００６２】
【表１】
2008047739.tif 000002
【００６３】
［実施例１〜３、比較例１〜６］
表２に示す混合汚泥１又は２の２００ｍｌを３００ｍｌのビーカーに採取し、表１に示した高分子凝集剤Ａ〜Ｆ（０．２％水溶液）を添加後、ジャーテスターを用いて２００ｒｐｍで６０秒間撹拌しフロックを形成させた。フロック径を測定後、８０メッシュのろ布をフィルターとして用いて前記フロック液を重力ろ過した。そのろ過速度を測定し、得られたろ液の概観を次の４段階で評価した。【００６４】
◎：極清澄
○：清澄
△：微濁
×：懸濁
又、得られたケーキをベルトプレス機で圧搾脱水し、その含水率を測定した。それらの結果を表３に示す。【００６５】
【表２】
2008047739.tif 000003
【００６６】
【表３】
2008047739.tif 000004
【００６７】
実施例１〜３では、フロックの形状、濾過速度、ろ液の清澄性、ケーキ含水率はいずれも良好であった。特に、実施例１及び２では、ケーキ含水率が81%以下の良好な値が得られた。【００６８】
これに対し、カチオン性単量体の共重合割合が低い高分子凝集剤Ｄ及びＥをそれぞれ使用した比較例１及び２は、一定の大きさのフロックを形成するものの、水を内包した脆弱なフロックであるため、ろ過性、ろ液清澄性、含水率とも実施例１〜３より劣った。メタクリロイル基を有する単量体のみからなる高分子凝集剤Ｆを用いた比較例３では、実施例１〜３と同等の添加量では十分な粒径のフロックができず、良好な脱水ができなかった。
［実施例４〜６、比較例４〜５］
表２に示す混合汚泥１又は２の２００ｍｌを３００ｍｌビーカーに採取し、表１に示した高分子凝集剤Ａ〜Ｄ及びＦ（０．２％水溶液）を添加後、高速攪拌機を用いて１０００ｒｐｍで６０秒間撹拌しフロックを形成させた。フロック径を測定後、８０メッシュのろ布をフィルターとして用いて前記フロック液を重力ろ過した。そのろ過速度を測定し、得られたろ液の概観を前記と同様の４段階で評価した。【００６９】
又、得られたケーキを８０メッシュのろ布を内装した遠沈管に採り、２０００ｒｐｍで１０分間脱水して含水率を測定した。それらの結果を表４に示す。【００７０】
【表４】
2008047739.tif 000005
【００７１】
実施例４〜６では、フロックの形状、濾過速度、ろ液の清澄性、ケーキ含水率はいずれも良好であり、処理性に優れていた。特に、実施例４及び５ではろ過性がすぐれていた（ろ過速度が大きい）。【００７２】
これに対し、カチオン性単量体の共重合割合が低い高分子凝集剤Ｄを使用した比較例４では、フロックの径は大きくなるが、粘性があり水を内包した軟調なフロックであるため、ろ過性や含水率が実施例より劣った。メタクリロイル基を有する単量体のみからなる高分子凝集剤Ｆを使用した比較例５では、実施例４〜６に比べ同等添加量では十分な粒径のフロックができず、相対的に高い添加量が必要となった。
【国際調査報告】
2008047739.tif 000006
2008047739.tif 000007
2008047739.tif 000008
2008047739.tif 000009